(57)【要約】  本発明は、光出射開口を有する投光器ケース、光出射開口を覆うカバーディスク、照射源及び加熱装置を含んでなる投光器であって、加熱装置は、カバーディスクに適用された少なくとも１つの透明導電性層からなる投光器に関する。【特許請求の範囲】
【請求項１】
光出射開口を有する投光器ケース、光出射開口を覆うカバーディスク、照射源及び加熱装置を含んでなる投光器であって、加熱装置は、カバーディスクに適用された少なくとも１つの透明導電性層であることを特徴とする、投光器。
【請求項２】
透明導電性層は、カバーディスクの内側に適用されている、請求項１に記載の投光器。
【請求項３】
透明導電性層は、好ましくは、ポリアニリン、ポリピロール又はポリチオフェン、特に好ましくは、３，４−ポリエチレンジオキシチオフェン／ポリスチレンスルホネートからなる、有機導電性層である、請求項１又は２に記載の投光器。
【請求項４】
照射源は、発光ダイオードである、請求項１〜３のいずれかに記載の投光器。
【発明の詳細な説明】
【技術分野】
【０００１】
本発明は、光出射開口を有する投光器ケース、光出射開口を覆うカバーディスク、照射源及び加熱装置を含んでなる投光器、特に乗物用投光器
【背景技術】
【０００２】
投光器、例えば、ヘッドライト、バックライト及び他の自動車用照明器具などは、通常のハロゲンランプ又はガス放電灯を用いる場合を除き、一般に、特別な除氷装置又は曇り防止装置を必要としない。このような照明器具は、氷及び雪を融解し、凝縮水による曇りを除去するのに十分な熱を発生する。一方、例えば発光ダイオード（ＬＥＤ）のような冷光源を用いた投光器、又はキセノンランプを用いた投光器でさえ、十分な量の熱を発生せず、従って、非常に低い霜取り性能しか示さない。投光器のカバーディスク上への氷結又は曇りは、外観上の理由のみならず、問題である。安全上の理由から、光線は、投光器から出射した時、減衰又は散乱されてはならない。
【０００３】
ケース内に加熱装置、好ましくはＰＴＣ（正温度係数）加熱素子を装備した乗物用ヘッドライトは、DE 103 46 270 A により、知られている。DE 103 46 270 A には、ＰＴＣ加熱素子と大きい赤外成分を有する通常の光源（例えば、ハロゲンランプ）との組み合わせも記載されている。しかしながら、ＬＥＤヘッドライトの基本的な利点は、小さい取り付けスペースと、より大きいデザインの自由度である。従って、ハロゲンランプとＬＥＤヘッドランプとの組み合わせは、望ましくない。
【０００４】
特開2003-197013号公報、特開2002-150812号公報及び特開2002-211309号公報は、乗物ヘッドライトのカバーディスクに電熱線を組み込むことを記載している。しかし、従来の電熱線は、明らかに目に見え、外観上の理由から受け入れがたい。望まれているのは、目に触れず、或いは認識するのが困難な、除氷用装置である。
【０００５】
特開平10-312705号公報は、乗物ヘッドライトに、インサート成形によってフィルム又はシートを組み込むことを記載している。フィルム又はシートには、導電性ペーストが供給される。
【発明の開示】
【発明が解決しようとする課題】
【０００６】
本発明の目的は、簡単な方法で除氷又は凝結水除去が可能な、投光器、特に乗物用投光器を提供することである。除氷装置は、不可視なもの或いは認識困難なものでなければならない。
【課題を解決するための手段】
【０００７】
この目的は、投光器のカバーディスクを、少なくとも１つの透明導電性層で被覆することにより達成される。
【０００８】
本発明は、光出射開口を有する投光器ケース、光出射開口を覆うカバーディスク、照射源及び加熱装置を含んでなる投光器であって、加熱装置は、カバーディスクに適用された少なくとも１つの透明導電性層であることを特徴とする、乗物用投光器を提供する。
【０００９】
投光器として適当なものは、既知のサーチライト、スポットライト、投光装置及びヘッドライト全て、特に乗物用ヘッドライトである。好ましくは、投光器は、光源として少なくとも１つの発光ダイオードを有する投光器である。
【００１０】
光出射開口を覆うカバーディスクは、透明材料からなっていてよい。その表面は、構造化されていても、されていなくてもよい。また、カバーディスクは、複数の層から構成されていてもよい。例えば、ケイ酸塩ガラスを使用することができる。透明熱可塑性樹脂も使用できる。熱可塑性樹脂は、塗装されていても、いなくてもよい。市販の傷防止塗料、例えばシロキサン、ポリウレタン又はアクリレートを基礎とする塗料を、塗料として使用することが考えられる。
【００１１】
熱可塑性樹脂として適しているのは、例えば、ジフェノールに基づくポリカーボネート又はコポリカーボネート、ポリアクリレート又はコポリアクリレート、及びポリメタクリレート又はコポリメタクリレート、好ましくはポリメチルメタクリレート、スチレンのポリマー又はコポリマー、好ましくは透明ポリスチレン又はポリスチレン−アクリロニトリル（SAN）、透明熱可塑性ポリウレタン、並びにポリオレフィン、好ましくは透明ポリプロピレン、若しくは環式オレフィンに基づくポリオレフィン（例えば、TopsTM, Ticona）、テレフタル酸の縮合重合体又は共縮合重合体、好ましくはポリエチレンテレフタレート又はコポリエチレンテレフタレート（PET又はCoPET）又はグリコール変性PET（PETG）である。
【００１２】
投光器カバーディスクに特に好ましい材料は、ケイ酸塩ガラス、ビスフェノールＡポリカーボネート、ビスフェノールＡ及び１,１−ビス(４−ヒドロキシフェニル)−３,３,５−トリメチルシクロヘキサンから生成されるコポリカーボネート、並びにポリメチルメタクリレート及びコポリメチルメタクリレートである。
【００１３】
本発明の投光器のカバーディスクには、少なくとも１つの透明導電性層が供給される。透明導電性層は、投光器のカバーディスクの外側又は内側のいずれに適用されていてもよい。好ましくは、透明導電性層は、カバーディスクの内側に適用される。透明導電性層は、カバーディスク全体又は一部の領域、例えばカバーディスクの帯状又は細帯状領域のみを覆っていてよい。
【００１４】
透明導電性層の材料として、ＴＣＯ（透明導電性酸化物）、例えば、ＩＴＯ（スズドープ酸化インジウム）、ＡＴＯ（アンチモンスズ酸化物）、ＦＴＯ（フッ素ドープ酸化スズ）又はＡＺＯ（アルミニウム亜鉛酸化物）、若しくは有機透明導電性被膜が挙げられる。
【００１５】
好ましくは、有機導電性被膜が使用される。透明導電性被膜を製造するのに適したポリマーは、ポリアニリン、ポリピロール又はポリチオフェンである。場合により置換された３，４−エチレンジオキシチオフェンに基づくポリチオフェンが好ましい、このような３，４−エチレンジオキシチオフェンの製造は、例えばEP 440 957 A に記載されている。特に好ましいのは、３，４−ポリエチレンジオキシチオフェン／ポリスチレンスルホネートである。
【００１６】
透明導電性層は、既知の方法、例えば噴霧、ブレード塗布又はカーテン塗布により、カ投光器のバーディスク上に塗布され得る。
【００１７】
透明導電性層の膜厚は、乾燥膜として、好ましくは０．１〜１０μｍ、特に好ましくは０．２〜２μｍである。
【００１８】
加熱装置としての透明導電性層には、塗膜のパワー入力を自動的に操作し、入力を所定時間においてオンボードパワー供給の負荷状態に適合させる為に、適当なセンサ及び適当な制御用電子装置が、有利には供給される。
【実施例】
【００１９】
３，４−ポリエチレンジオキシチオフェン／ポリスチレンスルホネートからなる層の発熱作用を実証するために、厚さ１２５μｍのポリカーボネートフィルムを、３，４−ポリエチレンジオキシチオフェン／ポリスチレンスルホネート（Baytron F HC；H.C. Starck GmbH製））を含む分散液により被覆して、厚さ２４μｍの湿潤フィルムを形成し、次いで、１３０℃で５分間乾燥した。
【００２０】
サンプルは、良好な光学特性、例えば透明性及び色を有し、視認できる曇り（ヘイズ）は無かった。被膜は、１３０ohm/sq の表面抵抗を有していた。
【００２１】
被覆されたポリカーボネートフィルムを１０cm×１０cmに切断し、両対向面に、電圧源を接触させた。測定された電流／電圧応答を、下記の表に示す。フィルムは明らかに熱くなった。
【００２２】
【表１】
2008535192.tif 000002
【国際調査報告】
2008535192.tif 000003
2008535192.tif 000004
2008535192.tif 000005
2008535192.tif 000006
2008535192.tif 000007
2008535192.tif 000008